(57)【要約】【課題】脱メタル活性が高く、触媒寿命の長い炭化水素油の脱メタル触媒及びこの触媒を用いて、バナジウムやニッケルを含む劣質な重質油を効果的に水素化処理する方法を提供することである。【解決手段】無機耐火性酸化物担体（Ａ）に、周期律表第６族に属する金属と周期律表第９族及び／又は第１０族に属する金属を担持してなる炭化水素油の脱メタル触媒において、周期律表第６族に属する金属が該担体（Ａ）中に均一に分散し、かつ周期律表第６族に属する金属と周期律表第９族及び／又は第１０族に属する金属を含有する無機耐火性酸化物粒子（Ｂ）が、担体（Ａ）中に均一に分散していることを特徴とする炭化水素油の脱メタル触媒である。【選択図】なし【特許請求の範囲】
【請求項１】
無機耐火性酸化物担体（Ａ）に、周期律表第６族に属する金属と周期律表第９族及び／又は第１０族に属する金属を担持してなる炭化水素油の脱メタル触媒において、周期律表第６族に属する金属が該担体（Ａ）中に均一に分散し、かつ周期律表第６族に属する金属と周期律表第９族及び／又は第１０族に属する金属を含有する無機耐火性酸化物粒子（Ｂ）が、担体（Ａ）中に均一に分散していることを特徴とする炭化水素油の脱メタル触媒。
【請求項２】
全触媒質量に基づき、周期律表第６族に属する金属を酸化物として０．１〜２０質量％及び周期律表第９族及び／又は第１０族に属する金属を酸化物として０．１〜５質量％含む請求項１記載の炭化水素油の脱メタル触媒。
【請求項３】
さらに周期律表第１５族に属する元素を含有する請求項１又は２に記載の炭化水素油の脱メタル触媒。
【請求項４】
平均細孔径が１０〜５０ｎｍである請求項１〜３のいずれかに記載の炭化水素油の脱メタル触媒。
【請求項５】
細孔径が１００ｎｍ以上のマクロポアの細孔容積が全細孔容積に対して５〜３０％である請求項１〜４のいずれかに記載の炭化水素油の脱メタル触媒。
【請求項６】
請求項１〜５のいずれかに記載の脱メタル触媒に、水素の存在下、バナジウム及び／又はニッケルを含む重質油を接触させることを特徴とする重質油の水素化処理方法。
【発明の詳細な説明】
【技術分野】
【０００１】
本発明は、炭化水素油の脱メタル触媒及びそれを用いた重質油の水素化処理方法に関する。さらに詳しくは、本発明は、脱硫活性を低下させずに、炭化水素油中のバナジウムやニッケルなどの不純物金属を内部まで取り込むことのできる脱メタル能に優れた炭化水素油の脱メタル触媒、及びこの触媒を用いて、バナジウムやニッケルを含む劣質な重質油を効果的に水素化処理する方法に関する。
【背景技術】
【０００２】
バナジウムやニッケルなどの不純物金属を多量に含有する劣質重質油を、効率よく水素化処理するための高活性な脱メタル触媒が必要とされている。しかしながら、原料油が重質になるほど、バナジウムやニッケルなどの不純物金属が多く、その反応性が悪くなる傾向にある。必要な触媒性能を維持するには、触媒層の反応温度を上げることが考えられるが、反応温度の上昇は、触媒活性点を被毒するコークの生成を助長し、触媒寿命を極端に短くするという好ましくない事態を招来する。そこで、反応温度を上げずに、高い脱メタル性能を発揮しうる新規な脱メタル触媒の開発が望まれていた。
【０００３】
これまで、脱メタル触媒の性能を向上させる技術として、例えば担体として針状アルミナの重合体を用いる方法（特許文献１参照）、担体として細孔径１０ｎｍ程度のシリカあるいはアルミナを用いる方法（特許文献２参照）、アルミナやシリカなどの担体に、モリブデンあるいはニッケルやバナジウムを担持させた触媒（特許文献３〜５参照）などが知られている。しかしながら、これらの触媒においては、いずれも触媒粒子中に触媒活性成分が均質かつ密に分散しているため、重質油中の反応性の高い不純物金属が、該触媒粒子の外部表面に優先的に付着して、細孔の入口が閉塞され、触媒粒子内部が有効に利用されないため、所望の脱メタル活性が得られないという欠点があった。
【０００４】
上記課題に対して、多孔質無機酸化物からなる担体に、水素化活性金属及びカリウムを含有する触媒であって、水素化活性金属の濃度が触媒の外周部より中心部で高く、カリウムの濃度が触媒の中心部より外周部で高い水素化精製触媒が提案されている（特許文献６参照）。しかしながら、この触媒は触媒の寿命は改善されるものの、触媒の絶対活性が低下するため、脱メタル活性が不十分であった。
【０００５】
また、本発明者は、無機耐火性酸化物担体に、周期律表第６，８，９及び１０族に属する金属の中から選ばれた少なくとも一種、又はこのものと周期律表第１５族に属する元素との組合わせを含む触媒活性成分を担持してなる炭化水素油の脱メタル触媒であり、担体中にこれらの触媒活性成分が存在する部分と、実質上存在しない部分とが混在していることを特徴とする炭化水素油の脱メタル触媒を提案した（特許文献７参照）。
この脱メタル触媒は、脱硫活性を低下させずに、炭化水素油中のバナジウムやニッケルなどの不純物金属を内部まで取り込むことができ、脱メタル能に優れている。
【０００６】
【特許文献１】特開昭５９−１６６５８９号公報
【特許文献２】特公平１−２２３１９号公報
【特許文献３】特公平１−３８４３４号公報
【特許文献４】特公平５−２６５４２号公報
【特許文献５】特公平６−８４１３号公報
【特許文献６】特開昭６０−６５０９２号公報
【特許文献７】特開２００１−１９０９５８号公報
【発明の開示】
【発明が解決しようとする課題】
【０００７】
本発明は、このような状況下でなされたもので、特許文献７に開示される脱メタル触媒を改良し、さらに脱メタル活性が高く、触媒寿命の長い炭化水素油の脱メタル触媒及びこの触媒を用いて、バナジウムやニッケルを含む劣質な重質油を効果的に水素化処理する方法を提供することを目的とする。
【課題を解決するための手段】
【０００８】
本発明者らは、鋭意研究を重ねた結果、無機耐火性酸化物担体中に周期律表第６族に属する金属が均一に分散し、かつ周期律表第６族に属する金属と周期律表第９族及び／又は第１０族に属する金属を含有する無機耐火性酸化物粒子が、前記担体中に分散する脱メタル触媒が上記課題を解決し得ることを見出した。本発明はかかる知見に基づいて完成されたものである。
【０００９】
すなわち、本発明は、
（１）無機耐火性酸化物担体（Ａ）に、周期律表第６族に属する金属と周期律表第９族及び／又は第１０族に属する金属を担持してなる炭化水素油の脱メタル触媒において、周期律表第６族に属する金属が該担体（Ａ）中に均一に分散し、かつ周期律表第６族に属する金属と周期律表第９族及び／又は第１０族に属する金属を含有する無機耐火性酸化物粒子（Ｂ）が、担体（Ａ）中に均一に分散していることを特徴とする炭化水素油の脱メタル触媒、
（２）全触媒質量に基づき、周期律表第６族に属する金属を酸化物として０．１〜２０質量％及び周期律表第９族及び／又は第１０族に属する金属を酸化物として０．１〜５質量％含む上記（１）に記載の炭化水素油の脱メタル触媒、
（３）さらに周期律表第１５族に属する元素を含有する上記（１）又は（２）に記載の炭化水素油の脱メタル触媒、
（４）平均細孔径が１０〜５０ｎｍである上記（１）〜（３）のいずれかに記載の炭化水素油の脱メタル触媒、
（５）細孔径が１００ｎｍ以上のマクロポアの細孔容積が全細孔容積に対して５〜３０％である上記（１）〜（４）のいずれかに記載の炭化水素油の脱メタル触媒、及び
（６）上記（１）〜（５）のいずれかに記載の脱メタル触媒に、水素の存在下、バナジウム及び／又はニッケルを含む重質油を接触させることを特徴とする重質油の水素化処理方法、
を提供するものである。
【発明の効果】
【００１０】
本発明によれば、脱硫活性を低下させずに、炭化水素油中のバナジウムやニッケルなどの不純物金属を触媒の内部まで取り込むことができる、脱メタル能に優れた炭化水素油の脱メタル触媒を提供することができる。この脱メタル触媒を用いることにより、バナジウムやニッケルを含む劣質な重質油を効果的に水素化処理することができる。
【発明を実施するための最良の形態】
【００１１】
本発明の脱メタル触媒は、無機耐火性酸化物担体に、周期律表第６族に属する金属と周期律表第９族及び／又は第１０族に属する金属、及び所望により周期律表第１５族に属する元素を含有するものである。本発明の脱メタル触媒の断面イメージを示す図１を用いて、本発明の脱メタル触媒の構成について以下説明する。
【００１２】
本発明の脱メタル触媒は、無機耐火性酸化物担体（Ａ）中に、周期律表第６族に属する金属が均一に分散しており、図１において１として示される部分がこれに該当する。また、周期律表第６族に属する金属と周期律表第９族及び／又は第１０族に属する金属を含有する無機耐火性酸化物粒子（Ｂ）が、無機耐火性酸化物担体（Ａ）中に均一に分散している。すなわち、触媒全体を微視的にみると、周期律表第６族に属する金属は触媒体の全体に均一に分散するものであり、一方、周期律表第９族及び／又は第１０族に属する金属は粒子（Ｂ）中に偏在し、１の部分には存在しない。なお、周期律表第１５族に属する元素は、粒子（Ｂ）内に又は１の部分のいずれに存在していてもよい。
【００１３】
触媒体が上述のような構造をとることにより、バナジウム、ニッケルなどの不純物金属が触媒外部表面に付着して、細孔の入口が閉塞されることがなく、原料油を触媒内部まで拡散させることができる。そして、周期律表第６族に属する金属と周期律表第９族及び／又は第１０族に属する金属を含有する無機耐火性酸化物粒子（Ｂ）、すなわち脱メタル活性の高い部分である粒子（Ｂ）の周囲に不純物金属２が選択的に蓄積され、触媒を内部の方まで効率的に使用することができる。しかも、１の部分には脱メタル及び脱硫活性を有する周期律表第６族に属する金属が均一に分散しているため、高い脱メタル活性及び脱硫活性を維持することができる。
【００１４】
上記粒子（Ｂ）の触媒全体に対する割合は、１０〜８０質量％の範囲が好ましい。粒子（Ｂ）の割合がこの範囲であると高い脱メタル活性が得られる。以上の観点から、粒子（Ｂ）の触媒全体に対する割合は、２０〜６０質量％の範囲がさらに好ましい。
また粒子（Ｂ）の平均粒子径としては１〜１００μｍの範囲であることが原料油の拡散の点から好ましい。以上の観点から、粒子（Ｂ）の平均粒子径としては２〜５０μｍの範囲がさらに好ましい。
【００１５】
本発明の触媒を製造する方法について以下に詳述する。
まず、周期律表第９族及び／又は第１０族に属する金属を含有する無機耐火性酸化物粒子（Ｂ）を調製する（以下「基本触媒」という。）。具体的には、無機耐火性酸化物の前駆体ゲルに、周期律表第９族及び／又は第１０族に属する金属、あるいはこれらの金属を一種又は二種以上含む塩や酸化物などの化合物を、不溶性の場合は、そのまま混合し、成形、焼成することにより得ることができる。または、無機耐火性酸化物の前駆体ゲルの焼成体に周期律表第９族及び／又は第１０族に属する金属を溶解した水溶液等を含浸することにより得ることができる。なお、ここでの焼成温度としては、通常２００〜６００℃、好ましくは３００〜５５０℃の範囲である。
また、上記周期律表第９族及び／又は第１０族に属する金属に加えて、必要に応じて周期律表第１５族に属する元素、さらには所望により用いられるホウ素などの他の元素を加えることができる。
【００１６】
次に、上記基本触媒を必要な粒度に粉砕して、無機耐火性酸化物のゲルと周期律表第６族金属の塩及び必要に応じて加えられる周期律表第１５族に属する元素の塩の水溶液を混練し、成形・焼成して、本発明の触媒を調製する。または、上記基本触媒を、無機耐火性酸化物のゲルと混合し、成形・焼成した後に、周期律表第６族に属する金属及び周期律表第１５族に属する元素を含む溶液を含浸して、本発明の触媒を調製する。ここでの焼成温度も、通常２００〜６００℃、好ましくは３００〜５５０℃の範囲である。なお、ここで使用する無機耐火性酸化物のゲルは上述の無機耐火性酸化物担体（Ａ）を構成するものである。
また、基本触媒の粉砕を行う方法に代えて、あらかじめ小粒子の無機耐火性酸化物粒子に周期律表第９族及び／又は第１０族に属する金属を担持して、小粒子径の基本触媒を得る方法によっても同様に本発明の触媒を調製することが可能である。
【００１７】
本発明で使用する無機耐火性酸化物担体（Ａ）及び基本触媒（粒子（Ｂ））を構成する無機耐火性酸化物としては特に制限はなく、従来公知の様々な耐火性の酸化物系担体を用いることができる。この無機耐火性酸化物担体の例としては、アルミナ、シリカ、チタニア、ボリア、マグネシア、あるいはこれらの複合酸化物であるシリカ−アルミナ、アルミナ−チタニア、アルミナ−ボリア、シリカ−チタニアなどからなる担体が挙げられるが、これらの中で、アルミナ、シリカ及びシリカ−アルミナ担体が好ましい。
なお、無機耐火性酸化物担体（Ａ）及び基本触媒（粒子（Ｂ））を構成する無機耐火性酸化物はそれぞれ同一でも異なっていてもよい。
【００１８】
本発明の脱メタル触媒の活性成分である、周期律表第６族に属する金属としては、モリブデン及びタングステンが挙げられ、周期律表第９族に属する金属としてはコバルト、周期律表第１０族に属する金属としてはニッケルが挙げられる。また、本発明の脱メタル触媒はこれらの活性成分の他に周期律表第１５族に属する元素を含むことが好ましく、より具体的にはリンを挙げることができる。また、この触媒活性成分は、必要に応じ、さらに他の元素、例えばホウ素などを含むものであってもよい。
【００１９】
本発明の脱メタル触媒としては、全触媒質量に基づき、周期律表第６族に属する金属を、酸化物として０．１〜２０質量％及び周期律表第９族及び／又は第１０族に属する金属を、酸化物として０．１〜５質量％含むものが好適である。第６族金属の酸化物含有量、第９族及び／又は第１０族に属する金属の酸化物含有量が上記範囲であると、十分な脱メタル性能及び脱硫性能が発揮され好ましい。以上の観点から、周期律表第６族に属する金属を、酸化物として０．２〜１５質量％及び周期律表第９族及び／又は第１０族に属する金属を、酸化物として１〜４質量％含むものがさらに好ましい。
また、周期律表第１５族に属する元素は０．１〜４質量％含むものが好適である。
【００２０】
また、本発明の脱メタル触媒は、平均細孔径１０〜５０ｎｍのものが好ましい。この平均細孔径が上記範囲内であると脱メタル性能が充分に発揮され得る。脱メタル性能の点から、より好ましい平均細孔径は１５〜３０ｎｍ、さらに好ましくは１６〜２５ｎｍの範囲である。
また、細孔径が１００ｎｍ以上のマクロポアの細孔容積が全細孔容積に対して５〜３０％であることが好ましい。マクロポアの細孔容積が５％以上であると、耐メタル性向上により触媒寿命が延長する点で好ましく、一方、３０％以下であると有効比表面積の維持の点で好ましい。以上の観点から、マクロポアの細孔容積は全細孔容積に対して７〜２５％の範囲であることがさらに好ましい。
【００２１】
触媒の調製に用いる周期律表第９族金属源としては、コバルト金属、酸化コバルト、硝酸コバルト、酢酸コバルト、硫酸コバルト、炭酸コバルト、水酸化コバルト等を挙げることができ、酸化物として０．１〜５質量％となるように担持される。
また、触媒の調製に用いる周期律表第１０族金属源としては、ニッケル金属、酸化ニッケル、硝酸ニッケル、酢酸ニッケル、硫酸ニッケル、炭酸ニッケル、水酸化ニッケル等を挙げることができ、酸化物として０．１〜５質量％となるように担持される。
触媒の調製に用いる周期律表第６族金属源としては、例えばモリブデン化合物として、三酸化モリブデン、窒化モリブデン、ＭｏＳ2、ＭｏＢ、ＭｏＳｉ2、ＣｏＭｏＯ4、ＮｉＭｏＯ4、１２モリブドリン酸などが挙げられ、タングステン化合物として、三酸化タングステン、窒化タングステン、ＷＳ2、ＷＢ、ＷＳｉ2、ＣｏＷＯ4、ＮｉＷＯ4、１２タングストリン酸、Ｈ2ＷＯ4 、WC、１２タングストリン酸、Ｈ2ＷＯ4、ＷＣ、１２タングストケイ酸などが挙げられる。
また、触媒の調製に用いる周期律表第１５族元素源としては、リン酸、Ｐ2Ｏ5、リン酸アンモニウムなどが挙げられる。
【００２２】
本発明の脱メタル触媒が適用される炭化水素油としては特に制限はなく、例えば原油の常圧残油や減圧残油、溶剤脱歴油、熱分解油、アスファルテン油、タールサンドなどの重質油、あるいは粘度調整のために、これらの重質油を一旦予備的に水素化処理したものや、軽質油で希釈したものなどを挙げることができる。これらのうち、特に、硫黄分０．５質量％以上、窒素分２００質量ｐｐｍ以上、バナジウム＋ニッケル分５質量ｐｐｍ以上及び残炭分５質量％以上のものに適用するのが有利である。
【００２３】
本発明における重質油の水素化処理方法は、バナジウム及び／又はニッケルを含む上記重質油又はその粘度調整物を、水素の存在下に、本発明の脱メタル触媒に接触させることにより行われる。この水素化処理方法の反応形式としては特に制限はなく、例えば固定床、流動床、沸騰床など、通常の触媒使用時と同様の反応形式を用いることができるが、特に固定床が好適である。
【００２４】
本発明の脱メタル触媒を用いる重質油の水素化処理においては、反応条件として、以下の条件を採用することが有利である。まず、反応温度は３００〜４５０℃の範囲が好ましい。この反応温度が３００℃以上であると十分な速度で反応が起こり、また４５０℃以下であるとコークが生成し、触媒寿命を著しく低下させることがない。以上の観点から、反応温度は３６０〜４２０℃の範囲が更に好ましい。
また、反応圧力、すなわち水素分圧は３〜２０ＭＰａの範囲が好ましい。この圧力が３ＭＰａ以上であると、コークが析出し、触媒寿命が著しく低下することがない。一方、２０ＭＰａ以下であると経済的に有利である。以上の観点から、水素分圧は１０〜１８ＭＰａの範囲が更に好ましい。
さらに、水素／油比は３００〜２０００Ｎｍ3／ｍ3の範囲であることが好ましい。この比率が３００Ｎｍ3／ｍ3以上であると、水素化精製が充分に進行し、２０００Ｎｍ3／ｍ3以下であると経済的に有利である。以上の観点から、該比率は５００〜１０００Ｎｍ3／ｍ3の範囲であることが更に好ましい。また、液空間速度（ＬＨＳＶ）は、反応塔充填全触媒基準で、０．１〜１０ｈ-1の範囲が好ましい。このＬＨＳＶが０．１ｈ-1以上であると、経済的に充分な処理速度が得られ、また１０ｈ-1以下であると、反応時間が不充分であり、原料油の水素化精製が完了する。以上の観点から、ＬＨＳＶは０．５〜５ｈ-1の範囲であることが更に好ましい。
【実施例】
【００２５】
次に、本発明を実施例によりさらに詳細に説明するが、本発明はこれらの例によってなんら限定されるものではない。
実施例１
（１）脱メタル触媒の調製
純水１４０ミリリットル中に酢酸ニッケル４水和物６．６ｇを溶解させてなる溶液を、比表面積１５０ｍ2／ｇ、平均細孔径１８ｎｍのアルミナ担体２００ｇに含浸させたのち、５５０℃で３時間焼成して、脱メタル触媒Ａ（基本触媒）を得た。脱メタル触媒ＡにおけるＮｉＯ含有量は２．５質量％であった。次いで、この脱メタル触媒Ａを粉砕し、該粉砕物８０ｇをアルミナゲル（アルミナ含量２０質量％）６００ｇに混合して、成形し、５５０℃で３時間焼成し、脱メタル触媒Ｂを得た。
次に、純水１３５ミリリットル中にモリブデン酸アンモニウム４水和物６．６ｇを溶解させてなる溶液を、脱メタル触媒Ｂ２００ｇに含浸し、５５０℃で３時間焼成し、脱メタル触媒Ｃを得た。脱メタル触媒ＣにおけるＮｉＯ含有量は０．９質量％、ＭｏＯ3含有量は４．９質量％であった。また、脱メタル触媒Ｃの平均細孔径は１６．２ｎｍ、マクロポアの細孔容積は全細孔容積の８％であった。また、ＥＰＭＡによる線分析の結果を図２に示す。触媒Ｃ中にＭｏは均一に分散し、基本触媒（Ｎｉ）は粒子（Ｂ）の存在する位置に偏在していた。
【００２６】
（２）重質油の水素化処理
小型高圧固定床反応装置の反応管に、脱メタル触媒Ｃを５０ミリリットル充填した。この脱メタル触媒Ｃに、硫化剤としてジメチルジスルフィド（ＤＭＤＳ）を添加して硫黄濃度を２．５質量％に調整した軽質軽油を用いて、水素気流中、温度２５０℃、圧力１３．５ＭＰａ、液空間速度（ＬＨＳＶ）１．２１ｈ-1の条件で２１時間予備硫化した。
次に第１表に示す性状を有する常圧残油からなる原料油を、反応温度３８５℃、反応圧力１４．５ＭＰａ、液空間速度（ＬＨＳＶ）１．０ｈ-1の条件で１０日間通油し、生成油中のバナジウム及びニッケルの含有量を測定することにより、脱メタル性能を評価した。結果を第４表に示す。
また、上記（１）で得られた脱メタル触媒Ｃを１００ミリリットルとり、ステンレス鋼製のサンプルバスケットに入れ、残油水素化脱硫装置の上部に設置した。これに第２表に示す性状を有する中東系の常圧残油を、８０００時間通油した。生成油中の主成分（３４３℃以上の沸点留分）の硫黄分が一定になるように、反応温度を調節しながら、水素化脱硫処理を行った。水素化脱硫処理条件を第３表に示す。次に、使用済み触媒Ｃを反応器から取り出し、トルエンで充分に洗浄したのち、乾燥させた。この使用済み触媒Ｃの酸化物基準の組成及び炭素分と硫黄分の蓄積量を第４表に示す。なお、この蓄積量は新触媒を基準としたものである。また、使用済み触媒のEPMAによる分析結果を図３に示す。
【００２７】
実施例２
（１）脱メタル触媒の調製
実施例１で調製した脱メタル触媒Ｂに、純水１３５ミリリットル中にモリブデン酸アンモニウム４水和物１２．２ｇとリン酸２．５ｇを溶解させてなる溶液を、脱メタル触媒Ｂ２００ｇに含浸し、５５０℃で３時間焼成し、脱メタル触媒Ｄを得た。脱メタル触媒ＤにおけるＮｉＯ含有量は０．９質量％、ＭｏＯ3含有量は４．９質量％、Ｐ2Ｏ5含有量は０．９質量％であった。また、脱メタル触媒Ｄの平均細孔径は１６．２ｎｍ、マクロポアの細孔容積は全細孔容積の８％であった。
（２）重質油の水素化処理
実施例１（２）において、脱メタル触媒Ａの代わりに脱メタル触媒Ｄを用いたこと以外は、実施例１（２）と同様にして評価した。結果を第４表に示す。
【００２８】
実施例３
（１）脱メタル触媒の調製
純水１４０ミリリットル中に酢酸ニッケル４水和物６．６ｇとリン酸６．２５ｇを溶解してなる溶液を、比表面積１５０ｍ2／ｇ、平均細孔径１８ｎｍのアルミナ担体２００ｇに含浸させたのち、５５０℃で３時間焼成して、脱メタル触媒Ｅを得た。脱メタル触媒ＥにおけるＮｉＯ含有量は２．５質量％、Ｐ2Ｏ5含有量は０．９質量％であった。次いで、この脱メタル触媒Ｅを粉砕し、該粉砕物８０ｇをアルミナゲル（アルミナ含量２０質量％）６００ｇに混合して、成形し、５５０℃で３時間焼成し、脱メタル触媒Ｆを得た。
次に、純水１３５ミリリットル中にモリブデン酸アンモニウム４水和物１２．２ｇを溶解させてなる溶液を、脱メタル触媒Ｆ２００ｇに含浸し、５５０℃で３時間焼成し、脱メタル触媒Ｇを得た。脱メタル触媒ＧにおけるＮｉＯ含有量は０．９質量％、ＭｏＯ3含有量は４．９質量％、Ｐ2Ｏ5含有量は０．２質量％であった。また、脱メタル触媒Ｇの平均細孔径は１６．５ｎｍ、マクロポアの細孔容積は全細孔容積の７．５％であった。
（２）重質油の水素化処理
実施例１（２）において、脱メタル触媒Ａの代わりに脱メタル触媒Ｇを用いたこと以外は、実施例１（２）と同様にして評価した。結果を第４表に示す。
【００２９】
比較例１
（１）脱メタル触媒の調製
純水１６０ミリリットル中に酢酸ニッケル４水和物６．６ｇ及びモリブデン酸アンモニウム４水和物１２．２ｇを溶解させてなる溶液を、比表面積１５０ｍ2／ｇ、平均細孔径１８ｎｍのアルミナ担体２００ｇに含浸させたのち、５５０℃で３時間焼成して、脱メタル触媒Ｈを得た。脱メタル触媒ＨにおけるＮｉＯ含有量は１．０質量％、ＭｏＯ3含有量は４．９質量％であった。脱メタル触媒Ｈの平均細孔径は１６ｎｍ、マクロポアの細孔容積は全細孔容積の８．０％であった。
（２）重質油の水素化処理
実施例１（２）において、脱メタル触媒Ａの代わりに脱メタル触媒Ｈを用いたこと以外は、実施例１（２）と同様にして評価した。結果を第４表に示す。
【００３０】
比較例２
（１）脱メタル触媒の調製
純水１６０ミリリットル中に酢酸ニッケル４水和物３．３ｇ及びモリブデン酸アンモニウム４水和物６０ｇを溶解させてなる溶液を、比表面積１５０ｍ2／ｇ、平均細孔径
１８ｎｍのアルミナ担体２００ｇに含浸させたのち、５５０℃で３時間焼成して、脱メタル触媒Ｉを得た。脱メタル触媒ＩにおけるＮｉＯ含有量は６．０質量％、ＭｏＯ3含有量は２６．０質量％であった。次いで、この脱メタル触媒Ｉを７５μｍ以下に粉砕し、該粉砕物２０ｇをアルミナゲル（アルミナ含量２０質量％）４００ｇに混合して、成形し、５５０℃で３時間焼成し、脱メタル触媒Ｊを得た。脱メタル触媒ＪにおけるＮｉＯ含有量は１．２質量％、ＭｏＯ3含有量は５．２質量％であった。また、脱メタル触媒Ｊの平均細孔径は１６．４ｎｍ、マクロポアの細孔容積は全細孔容積の８．２％であった。
（２）重質油の水素化処理
実施例１（２）において、脱メタル触媒Ａの代わりに脱メタル触媒Ｉを用いたこと以外は、実施例１（２）と同様にして評価した。結果を第４表に示す。
【００３１】
【表１】
2008093493.tif 000002
【００３２】
【表２】
2008093493.tif 000003
【００３３】
【表３】
2008093493.tif 000004
【００３４】
【表４】
2008093493.tif 000005
【００３５】
図３に示すように本発明の触媒は、バナジウム及びニッケルが触媒の内部にまで存在し、触媒の内部まで使用されていることがわかる。
【産業上の利用可能性】
【００３６】
本発明によれば、脱メタル活性が高く、触媒寿命の長い炭化水素油の脱メタル触媒及びこの触媒を用いたバナジウムやニッケルを含む劣質な重質油を効果的に水素化処理する方法を提供することができる。
【図面の簡単な説明】
【００３７】
【図１】本発明の脱メタル触媒の断面イメージ図である。
【図２】実施例１で調製した本発明の脱メタル触媒におけるＥＰＭＡによる線分析の結果を示す図である。
【図３】実施例１で調製した脱メタル触媒における使用済み触媒のEPMAによる分析結果を示す図である。
【符号の説明】
【００３８】
１：周期律表第６族に属する金属が均一に分散する部分
２：不純物金属
Ａ：無機耐火性酸化物担体
Ｂ：無機耐火性酸化物粒子
【図１】
2008093493.tif 000006
【図２】
2008093493.tif 000007
【図３】
2008093493.tif 000008